Composition à base d’argile pour matériau de construction, notamment pour liant hydraulique tel que du ciment, comprenant: - une ou plusieurs argiles « flashées » obtenues par calcination flash de la ou des argiles en particules à une température comprise entre 600 et 900°C pendant quelques secondes, suivie d’un refroidissement rapide, et - de l’oxyde de silice cristallisé, ou quartz, en particules. Composition selon la revendication 1, dans laquelle le pourcentage massique d’oxyde de silice cristallisé est supérieur ou égal à 5%, de préférence supérieur ou égal à 10%, et plus préférentiellement compris entre 10% et 40%. Composition selon la revendication 1 ou 2, dans laquelle le rapport du pourcentage massique de l’oxyde de silice cristallisé sur le pourcentage massique d’une argile « flashée » ou d’argiles « flashées » est compris entre 0.2 et 3, de préférence entre 0.3 et 1.5. Composition selon l’une quelconque des revendications précédentes, dans laquelle l’oxyde de silice cristallisé est mélangé à la ou aux argiles avant la calcination flash. Composition selon l’une quelconque des revendications précédentes, dans laquelle le pourcentage massique de calcaire est supérieur ou égal à 2%, de préférence supérieur ou égal à 5%, et plus préférentiellement compris entre 5% et 40%. Composition selon l’une quelconque des revendications précédentes, dans laquelle 90% en masse, de préférence 95% en masse, des particules de la composition présentent une taille mesurée selon la norme NF EN ISO 17892-4, inférieure ou égale à 100µm, de préférence inférieure ou égale à 70µm. Liant, notamment hydraulique, comportant notamment une composition à base d’argile selon l’une quelconque des revendications précédentes. Mortier ou béton comprenant une composition selon l’une quelconque des revendications 1 à 6, ou un liant, notamment hydraulique, selon la revendication précédente. Procédé de fabrication d’une composition à base d’argile pour l’obtention d’un liant, notamment hydraulique, tel que du ciment, dans lequel : - on récupère des particules issues du lavage de matières minérales, comportant une ou plusieurs argiles et de l’oxyde de silice cristallisé, ou quartz, - on applique un traitement thermique inférieur à une température comprise entre 600 et 900°C pendant quelques secondes, suivie d’un refroidissement rapide, sur lesdites particules, de manière à obtenir une composition à base d’argile « flashée » destinée à la fabrication d’un liant, notamment hydraulique. Procédé selon la revendication précédente, dans lequel le pourcentage massique d’oxyde de silice cristallisé est supérieur ou égal à 5%, de préférence supérieur ou égal à 10%, et plus préférentiellement compris entre 10% et 40%. Procédé selon la revendication 9 ou 10, dans lequel le rapport du pourcentage massique de l’oxyde de silice cristallisé sur le pourcentage massique d’une argile « flashée » ou d’argiles « flashées » est compris entre 0.2 et 1.2, de préférence entre 0.3 et 1. Utilisation de particules issues du lavage de matières minérales, telles que des particules issues du lavage de carrière, de sédiments ou de déblais, les particules comportant notamment de l’argile non-flashée et du quartz, pour la fabrication d’un liant, notamment hydraulique. Utilisation selon la revendication précédente dans laquelle les particules issues du lavage de matières minérales sont flashées à une température comprise entre 600 et 900°C pendant quelques secondes, suivie d’un refroidissement rapide.